(57)【要約】      （修正有）【課題】回路テープの製造や保管のための共巻き用に使用されるスペーサテープであって、回路テープを損傷することがなく、製造が容易で生産性に優れ、軽量で耐久性に優れるスペーサテープを提供する。【解決手段】半導体実装回路テープ用スペーサテープ１おいては、プラスチックフィルムの少なくとも片側の面ａに、外側の凸部２ａと内側の凹部２ｂとからなる、少なくとも２列の突起２が長さ方向に形成され、凹部２ｂに樹脂３が充填されている。【選択図】図１
2007158264.tif 000002
【特許請求の範囲】
【請求項１】
プラスチックフィルムの少なくとも片側の面に、少なくとも２列の突起が長さ方向に形成され、該突起が外側の凸部と内側の凹部とからなり、該凹部に樹脂が充填されていることを特徴とする半導体実装回路テープ用スペーサテープ。
【請求項２】
該凹部に充填されている樹脂が、硬化後のガラス転移温度が１００℃以上の熱硬化性樹脂であることを特徴とする請求項１に記載の半導体実装回路テープ用エンボススペーサテープ。
【請求項３】
該凹部に充填されている樹脂が、エポキシ樹脂であることを特徴とする請求項１又は２に記載の半導体実装回路テープ用スペーサテープ。
【請求項４】
該凸部の高さが０．３〜３ｍｍであることを特徴とする請求項１〜３のいずれかに記載の半導体実装回路テープ用スペーサテープ。
【請求項５】
該プラスチックフィルムのガラス転移温度が１００℃以上であることを特徴とする請求項１〜４のいずれかに記載の半導体実装回路テープ用スペーサテープ。
【請求項６】
該プラスチックフィルムの材質が、ポリイミド、ポリエーテルイミド、ポリスルフォン、ポリエーテルスルフォン、ポリエチレンナフタレートの群から選択されたものであることを特徴とする請求項１〜５のいずれかに記載の半導体実装回路テープ用スペーサテープ。
【請求項７】
該プラスチックフィルムの厚みが５０〜５００μｍであることを特徴とする請求項１〜６のいずれかに記載の半導体実装回路テープ用スペーサテープ。
【請求項８】
テープ幅が１０〜３５０ｍｍであることを特徴とする請求項１〜７のいずれかに記載の半導体実装回路テープ用スペーサテープ。
【請求項９】
該凸部の形状が半球形、ナベ形、角形のうちの何れかであることを特徴とする請求項１〜８のいずれかに記載の半導体実装回路テープ用スペーサテープ。
【請求項１０】
プラスチックフィルムの少なくとも片側の面に、外側の凸部と内側の凹部とからなる突起を、長さ方向に少なくとも２列形成する工程と、該凹部に樹脂を充填する工程とを有することを特徴とする半導体実装回路テープ用スペーサテープの製造方法。
【発明の詳細な説明】
【技術分野】
【０００１】
本発明は、半導体実装回路テープの製造や保管の際に共巻き用として用いられる、スペーサテープ及びその製造方法に関するものである。
【背景技術】
【０００２】
近年、パソコンやテレビなどのディスプレイには、省スペース化等の観点から薄型化が要求されている。そのため、液晶ディスプレイパネル（ＬＣＤ）等のフラットパネルディスプレイに対する需要が高まっている。これらのフラットパネルディスプレイを駆動させるためには、通常駆動用の半導体が用いられ、このような駆動用の半導体の多くは、ＴＡＢ（Tape  Automated  Bonding）もしくはＣＯＦ（Chip  on  Flex  Circuit）と呼ばれる半導体実装回路テープ（以下、単に「回路テープ」とも記す。）に実装される。
【０００３】
これらの回路テープの製造は、通常次の方法により行われる。
まず、ポリイミド樹脂などのプラスチックフィルムテープにエポキシ樹脂等の接着剤を塗布し、デバイスホールと呼ばれる開口部をパンチングにより形成し、これに銅箔をホットローラ等で熱接合してテープ状銅張積層板とし、更に両端部にスプロケットホールと呼ばれる搬送用の連続穴を形成する。次に、銅エッチング用感光性レジストの塗布、露光、現像、銅エッチング、レジスト剥離等により回路を形成し、その回路を保護するための保護用レジスト層を形成することにより、回路テープを製造する。
【０００４】
なお、回路テープの製造は、次の方法によっても行われる。
ポリイミドなどの耐熱性フィルム上にスパッタリングやメッキ等の方法により銅層を形成した銅張積層板や、圧延銅箔又は電解銅箔にポリイミドワニスを塗布しポリイミド層を形成させた銅張積層板などのいわゆる無接着剤銅張積層板を原材料として用い、これらをスリットしてテープ状とし、これに上記と同様にスプロケットホールの形成、回路の形成、更に保護用レジスト層を形成することにより、回路テープを製造する。
【０００５】
これらの回路テープの製造には、通常、アルミニウムやプラスチック等で作られたリールを用いる、リールｔｏリールと呼ばれる方式が採用され、各工程の巻き出し及び巻き取りが連続的に行われる。
【０００６】
リールｔｏリール方式においては、回路テープをリールに巻き取るときに、回路テープ同士が接触し、その表面にダメージが発生する可能性がある。そこで、回路テープにダメージを与えないために、スペーサテープが用いられる。スペーサテープは、ポリエチレンテレフタレートやポリイミド等のプラスチックフィルムからなり、その両端にエンボス加工を施すことにより凸部が規則的に設けられているものである。従って、スペーサテープを回路テープと共巻きすれば、回路テープ同士が接触することがないので、回路テープの表面が保護される。
【０００７】
このように回路テープと共巻きして用いられるスペーサテープ６は、一般的に図７（ａ）（ｂ）に示されるように、プラスチックテープ８の両端部にエンボス加工により、突起７を形成することにより製造される。そのため、プラスチックテープの片側の面では突起７が形成される一方で、反対側の面では凹部７ｂが形成される。このように凹部のあるスペーサテープ６と、回路テープとを共巻きすると、突起７と凹部７ｂの位置が重なり合った際に、突起７が回路テープと共に凹部７ｂに入り込んでしまい、その結果、回路テープの端面で波うちが発生し、回路テープ表面の損傷や、テストパッド、インナーリード、アウターリード等のボンディング部にダメージが発生し易いという問題が発生する。
なお、図７（ａ）は、従来のスペーサテープの平面図、同（ｂ）はＶＩＩ−ＶＩＩ線に沿う縦断面図である。
【０００８】
このような問題点を解決するための発明が、特許文献１や特許文献２に開示されている。
特許文献１には、片面または両面に突起が形成されたチップスペーサが提案されている。特許文献１に開示されているチップスペーサは、ポリプロピレン、ポリアセタール、ポリエチレン等の合成樹脂製の個片からなるスペーサ用突起と、ポリエチレンテレフタレート等の合成樹脂ベース材とを別々に製作してから、合成樹脂ベース材にスペーサ用突起を、接着剤による接着、超音波接着あるいは溶着等の方法により凸部が形成されたものである。
【０００９】
しかしながら、特許文献１に開示されたチップスペーサは、別途作製された突起をベース材に固着する方法により製造されたものなので、生産性が悪い上に、スペーサ重量が重く、突起がベース材から脱落しやすいなど、取り扱いや耐久性に問題があるものであった。
【００１０】
また、特許文献２には、テープの両面に、該テープの左右両端に沿って一定の間隔で光硬化型樹脂を塗布及び乾燥させて成る突起が形成されているスペーサテープが開示されている。このスペーサテープは、製造が容易で生産性には優れている。
しかしながら、特許文献２に開示されたスペーサテープは、光硬化型樹脂からなる突起が樹脂製のテープに固着しているだけなのでテープから脱落しやすく、取り扱いや耐久性に問題があるものであった。
【００１１】
このような状況下、製造が容易で、生産性に優れ、軽量で耐久性に優れるスペーサテープの開発が待ち望まれてきた。
【００１２】
【特許文献１】特開２００３−６８８０２号公報
【特許文献２】特開２００２−１８４８１８号公報
【発明の開示】
【発明が解決しようとする課題】
【００１３】
本発明の目的は、回路テープの製造や保管のための共巻き用に使用されるスペーサテープであって、回路テープを損傷することがなく、製造が容易で生産性に優れ、軽量で耐久性に優れるスペーサテープを提供することにある。
【課題を解決するための手段】
【００１４】
本発明によれば、以下に示す半導体実装回路テープ用スペーサテープ及びその製造方法が提供される。
〔１〕プラスチックフィルムの少なくとも片側の面に、外側の凸部と内側の凹部とからなる、少なくとも２列の突起が長さ方向に形成され、該凹部に樹脂が充填されていることを特徴とする半導体実装回路テープ用スペーサテープ。
〔２〕該凹部に充填されている樹脂が、硬化後のガラス転移温度が１００℃以上の熱硬化性樹脂であることを特徴とする前記〔１〕に記載の半導体実装回路テープ用スペーサテープ。
〔３〕該凹部に充填されている樹脂が、エポキシ樹脂であることを特徴とする前記〔１〕又は〔２〕に記載の半導体実装回路テープ用スペーサテープ。
〔４〕該凸部の高さが０．３〜３ｍｍであることを特徴とする前記〔１〕〜〔３〕のいずれかに記載の半導体実装回路テープ用スペーサテープ。
〔５〕該プラスチックフィルムのガラス転移温度が１００℃以上であることを特徴とする前記〔１〕〜〔４〕のいずれかに記載の半導体実装回路テープ用スペーサテープ。
〔６〕該プラスチックフィルムの材質が、ポリイミド、ポリエーテルイミド、ポリスルフォン、ポリエーテルスルフォン、ポリエチレンナフタレートの群から選択されたものであることを特徴とする前記〔１〕〜〔５〕のいずれかに記載の半導体実装回路テープ用スペーサテープ。
〔７〕該プラスチックフィルムの厚みが５０〜５００μｍであることを特徴とする前記〔１〕〜〔６〕のいずれかに記載の半導体実装回路テープ用スペーサテープ。
〔８〕テープ幅が１０〜３５０ｍｍであることを特徴とする前記〔１〕〜〔７〕のいずれかに記載の半導体実装回路テープ用スペーサテープ。
〔９〕該凸部の形状が半球形、ナベ形、角形のうちの何れかであることを特徴とする前記〔１〕〜〔８〕のいずれかに記載の半導体実装回路テープ用スペーサテープ。
〔１０〕プラスチックフィルムの少なくとも片側の面に、外側の凸部と内側の凹部とからなる突起を、長さ方向に少なくとも２列形成する工程と、該凹部に樹脂を充填する工程とを有することを特徴とする半導体実装回路テープ用スペーサテープの製造方法。
【発明の効果】
【００１５】
本発明の半導体実装回路テープ用スペーサテープ（以下、単に「スペーサテープ」とも記す。）は、スペーサテープに凹部と凸部からなる突起が形成され、該凹部に樹脂が充填されている為、回路テープの製造時に回路テープと共巻きする際に、スペーサテープの凸部が突起の内側（裏側）の凹部に入り込むことがないので、回路テープエッジでの波打ち等の不具合の発生を防止することができる。
本発明のスペーサテープは、前記凹部に充填する樹脂が、硬化後のガラス転移温度が１００℃以上の熱硬化性樹脂であることにより、回路テープや半導体にダメージを与えることがないものである。
本発明のスペーサテープは、凹部を充填する樹脂にエポキシ樹脂を使用することにより、フィルムとの接着性が良く、耐磨耗性に優れるものである。
本発明のスペーサテープは、特定の高さの突起を有することにより、回路テープにダメージを与えることがなく、回路テープの生産性に優れるものである。
本発明のスペーサテープは、プラスチックフィルムのガラス転移温度が１００℃以上であることにより、回路テープ上に塗布したレジストの硬化を、回路テープと共巻きされた状態で行っても熱変形することがないので、回路テープや半導体にダメージを与えることがないものである。
本発明のスペーサテープは、特定の材質からなることにより、回路テープ上に塗布したレジストの硬化を、回路テープと共巻きされた状態で行っても熱変形することがないので、回路テープや半導体にダメージを与えることがないものである。
本発明のスペーサテープは、特定の厚みのプラスチックフィルムを用いることにより、適度な剛性を有し、突起が回路テープと共に凹部に入り込むことを防止するものである。
本発明のスペーサテープは、特定の幅を有することにより、作業性に優れるものである。
本発明のスペーサテープは、突起の形状が半球形、ナベ形、角形のうちの何れかであることにより、製造が容易なものである。
本発明のスペーサテープの製造方法によれば、長さ方向に少なくとも２列の特定の突起を形成する工程と、該突起の凹部に樹脂を充填する工程を有することにより、本発明のスペーサテープを効率良く生産することができる。
【発明を実施するための最良の形態】
【００１６】
以下、本発明の半導体実装回路テープ用スペーサテープについて、図面を用いて詳細に説明する。
本発明の半導体実装回路テープ用スペーサテープはプラスチックフィルムからなり、その少なくとも片側の面に、外側（表側）の凸部と内側（裏側）の凹部とからなる突起が、長さ方向（長尺方向）に少なくとも２列形成されている。かかるスペーサテープは従来公知のものであるが、本発明の特徴は、該凹部に樹脂が充填されていることにあり、凹部に樹脂が充填されているスペーサテープは、従来用いられたことがなく開示されたこともないものである。
【００１７】
図１、図２に、本発明のスペーサテープの例を示す。図１（ａ）は、２列の連続した突起２が設けられている本発明スペーサテープの一例を示す平面図、図１（ｂ）は同（ａ）のＩ−Ｉ線に沿う縦断面図である。そして、図２は、３列の突起２が設けられているスペーサテープの一例を示す平面図である。
【００１８】
なお、図１、図２において、１はスペーサテープを、２は凸部と凹部とからなる突起を、２ａは突起の外側（表側）の凸部を、２ｂは突起の内側（裏側）の凹部を、３は充填された樹脂を、４は突起２が形成されたプラスチックフィルムをそれぞれ示す。
【００１９】
本発明のスペーサテープには、２列以上の連続した突起２が設けられているので、図３に示すように、回路テープ５と共巻きする際に、回路テープ同士が接触することがないので、回路テープ５の表面にダメージを与えることがない。更に、突起２の内側の凹部２ｂが樹脂で埋められているので、スペーサテープ１と回路テープ５とを共巻きする際に、突起２（凸部２ａ）と凹部２ｂの位置が重なり合っても、突起２（凸部２ａ）が回路テープ５と共に凹部２ｂに入り込むことがないので、回路テープ５がダメージを受けることが防止される。
なお、図３は本発明のスペーサテープ１と回路テープ５が共巻きされた状態の一例を示す説明図である。
【００２０】
尚、図１（ａ）に示すスペーサテープの場合、２列（列Ａ、列Ｂ）の連続した突起２が設けられているので、列Ａと列Ｂの間に１条の回路テープを挿入した状態で、回路テープとスペーサテープが共巻きされる。また、図２に示すスペーサテープの場合、３列（列Ａ、列Ｂ、列Ｃ）の連続した突起２が設けられているので、列Ａと列Ｂの間、列Ｂと列Ｃの間に２条取りした回路テープの各々を挿入した状態で、回路テープとスペーサテープが共巻きされる。但し、本発明は、２列、３列の突起に制限されるものではない。
【００２１】
本発明においては、凹部と凸部からなる突起が長さ方向（長尺方向）に規則的に連続して設けられていることが好ましい。
具体的には、図１（ｂ）に示すように、突起２がスペーサテープの長さ方向に間隔ｄ（ｍｍ）で規則的に設けられていることが好ましく、ｄは３〜１５ｍｍが好ましく、３〜１０ｍｍがより好ましく、３〜６ｍｍが更に好ましい。突起２の設けられている間隔ｄが１５ｍｍ以下であれば、回路テープを保護するという目的を確実に達成することができる。一方、該間隔ｄが３ｍｍ以上であれば、フィルムの成形が容易で、得られるスペーサテープの突起２の頂点部と回路テープの接触面積を十分に確保できる為、回路テープを傷つける虞がない。
但し、回路テープを保護することさえできれば、厳密な意味で規則的に設けられている必要はなく、多少不連続な部分があってもかまわない。また、隣り合う突起どうしの間隔が異なっていても、全体として規則的に設けられていてもよい。
【００２２】
２列の突起２が設けられる場合、図１（ａ）に示すように、突起２はスペーサテープ１の両端部近傍に設けられることが好ましく、図４（ａ）（ｂ）に示すように、スペーサテープ１の両端部を含むように設けられることも好ましい。また、３列以上の突起２が設けられる場合、２列は両端部近傍（両端部を含む）に設けられ、他の列は幅方向の間隔が等しくなるように中央に設けられることが好ましい。３列以上の突起２が設けられているスペーサテープを用いると、多条の回路テープと共巻きして使用することができるので、回路テープの生産性が向上するので好ましい（図２）。
尚、図４（ａ）は突起がスペーサテープの両端部を含むように設けられている一例を示す平面図、同（ｂ）はその側面図である。
【００２３】
凸部と凹部とからなる突起２の形状に制限はなく、任意の形状を選択することが可能であるが、製造が容易で耐久性に優れていることから、突起の下底が円形であって側面が曲面であり上面が平面であるナベ形（図５（ｂ））や、半球形（図６（ｂ））や、突起の下底が四角形である角形（図２、図３（ｂ））が好ましく、回路テープとの接触面積が広いため、回路テープにダメージを与えにくいことから、特に好ましくはナベ型の突起（図５（ｂ））である。
【００２４】
また、突起２（凸部２ａ）の高さｈは、０．３〜３．０ｍｍが好ましく、０．５〜２ｍｍがより好ましい。突起２（凸部２ａ）の高さが０．３ｍｍ以上であれば、スペーサテープが回路テープの中心部と接触することがないので、回路テープに形成された導体回路等にダメージを与える虞がない。一方、突起２（凸部２ａ）の高さが３．０ｍｍ以下であれば、リールに巻いた際の全体の巻径が大きくなりすぎることがないので、一度にリールに巻くことができる長さに制約がなくなり、回路テープの生産性に優れるものとなる。
【００２５】
本発明のスペーサテープに用いられるプラスチックフィルムとしては任意の種類のプラスチックフィルムを用いることができる。例えば、ポリエチレンテレフタレート、ポリエチレンナフタレート、液晶ポリエステル、ポリイミド、ポリエーテルイミド、ポリスルフォン、ポリエーテルスルフォン、ポリエチレン、ポリプロピレン、ポリアミド等が挙げられる。
【００２６】
前記プラスチックフィルムの中でも、本発明で用いられるプラスチックフィルムは、ガラス転移温度が１００℃以上のものが好ましく、１２０℃以上のものがより好ましい。
即ち、本発明のスペーサテープは回路テープと共巻きして用いられ、共巻きされた状態で、回路テープ上に塗布したレジストの硬化が行われる。レジストの硬化は、１００℃以上の温度で行うことが一般的である。従って、ガラス転移温度１００℃以上のプラスチックフィルムからなるスペーサテープは、回路テープにレジスト硬化のような高温処理を行っても熱変形することがないので、回路テープの変形や半導体がダメージを受けるといった不具合の発生を防止することができる。
【００２７】
ガラス転移温度が１００℃以上のプラスチックフィルムの材質としては、ポリエチレンナフタレート、ポリイミド、ポリエーテルイミド、ポリスルフォン、ポリエーテルスルフォン等が挙げられるが、本発明で用いられるプラスチックフィルムは、ポリイミド、ポリエーテルイミドがより好ましい。
【００２８】
なお、ガラス転移温度の測定は、示差走査熱量分析計（ＤＳＣ）により行うことができる。
【００２９】
また、本発明で用いられるプラスチックフィルムには、フィルム強度の向上や滑り性の向上等を目的に、フィラー等の添加剤を添加しても良い。更に、プラスチックフィルム表面への帯電防止や接着性の向上などを目的に、導電性高分子、カーボン、金属等を含有する導電性膜の形成やプラズマ処理等の表面処理を施すこともできる。
【００３０】
本発明に用いるプラスチックフィルムの厚みは、５０〜５００μｍであることが好ましく、１００〜２５０μｍであることがより好ましい。スペーサテープの厚みが５００μｍ以下であれば、剛性が高くなりすぎることがないので、回路テープとの共巻きを容易に行うことができる。また、該厚みが５０μｍ以上であれば、剛性が低くなりすぎることがないので、スペーサテープの幅方向に撓みが生じることがなく、スペーサテープと回路テープとが接触することを防ぐことができる。
【００３１】
本発明のスペーサテープにおいては、このような２列以上の突起２が形成されたプラスチックフィルムの凹部２ｂに樹脂が充填されている。
【００３２】
凹部２ｂに充填される樹脂は、上述したレジスト硬化等のプロセスにかかる温度が通常１００℃以上であることから、硬化後のガラス転移温度が１００℃以上の熱硬化性樹脂であることが好ましい。熱硬化性樹脂としては、例えば、ポリエステル樹脂、ユリア樹脂、エポキシ樹脂、フェノール樹脂、メラミン樹脂、ポリイミド樹脂、ジアリルフタレート樹脂等が挙げられる。その中でも、プラスチックフィルムとの接着性や耐熱性に優れており、硬化前に無溶剤でも液状となり、凹部への充填を行いやすいことからエポキシ樹脂であることが望ましい。
【００３３】
本発明のスペーサテープの幅は１０〜３５０ｍｍが好ましく、３５〜３５０ｍｍがより好ましい。幅が１０ｍｍ以上あれば、狭すぎて回路テープの製造に使用することができないという虞がない。一方、幅が３５０ｍｍ以下であれば、回路テープと共巻きする際の作業性を悪くすることがない。
【００３４】
本発明のスペーサテープは、プラスチックフィルムの少なくとも片側の面に、外側の凸部と内側の凹部とからなる突起を、長さ方向に少なくとも２列形成する工程と、該凹部に樹脂を充填する工程とにより製造することができる。
【００３５】
プラスチックフィルムに凹部と凸部からなる突起を形成する工程においては、凹凸を有した金型を使用する熱プレス、真空成形、等任意の方法を採用可能であるが、簡便さや形状が良好で規則性の良い突起を容易に得ることができることから、送り装置を備えた熱プレスによる連続成形（エンボス成形）が好ましい。
【００３６】
凹部に樹脂を充填する工程においては、任意の方法が可能であるが、突起（凸部）の山高さによって凹部に充填する樹脂の量を変化させなければならない為、定量吐出が可能なディスペンサを用いて、樹脂を凹部に充填する方法が好ましい。
【００３７】
また、凹部に充填する樹脂としてエポキシ樹脂等の熱硬化性樹脂を用いる場合、その樹脂の硬化は、熱風硬化炉、遠赤外線硬化炉等任意の硬化炉を用いて、通常６０℃以上の温度で１０秒以上加熱硬化することで行うことが好ましい。特に、本発明のスペーサテープは連続的に形成された突起に樹脂が充填されていることから、送り装置を兼ね備えた硬化炉を用いて、連続的に硬化させることが好ましい。その場合、生産性の観点から、樹脂の硬化は５分以内で行うことが好ましく、１分以内で行うことがより好ましい。
【００３８】
本発明のスペーサテープは、凸部と凹部とからなる突起を連続成形し、次に該凹部に連続して樹脂を充填するという製造の容易さから、プラスチックフィルムの片側の面のみに突起が設けられていることが好ましいが、両側の面に突起が設けられていてもよい。
【００３９】
本発明のスペーサテープは、回路テープの製造時に回路テープとの共巻きテープとして使用しても、従来問題となっていた、スペーサテープの凸部が凹部に入り込むことによる、回路テープエッジでの波打ち等の不具合を防止できる。更に、本発明のスペーサテープは凹部にエポキシ系樹脂等の樹脂を充填しているため、耐熱性や機械強度にも優れている。従って、本発明のスペーサテープは、回路テープの不良品を著しく低減することができ、従来のスペーサテープより耐久性が向上したものである。
【実施例】
【００４０】
以下、実施例に基づき、本発明を具体的に説明する。但し、本発明はこれらに限定されるものではない。
【００４１】
〔実施例１〕
厚さ１２５μｍのポリイミドフィルム（宇部興産株式会社製ユーピレックスＲＮ、ガラス転移温度２８５℃）を１５６mm幅にスリットして、ポリイミドからなるプラスチックテープを準備した。次に送り装置と、突起形成のための金型プレスを用いて、図５（ａ）（ｂ）に示される高さｈ＝２mm、下底が直径Ｄ＝５ｍｍのナベ形状の突起を図５（ａ）に示されるように間隔ｄ＝１２mmで規則的に全長に亘って形成した。その後、突起の凹部にエポキシ系樹脂（サンユレック株式会社製サンユレジンＧＲＳ８１７、硬化後のガラス転移温度１１２℃）を充填し、１６０℃に設定された硬化炉に１分間投入し、樹脂を硬化させて図１（ａ）（ｂ）に示すスペーサテープを得た。
【００４２】
次に、図３に示すようにスペーサテープと厚み４６μｍ幅１５６ｍｍの回路テープ（住友金属鉱山株式会社製、エスパーフレックス）を交互に３重にかさね、上部から２００ｇの加重を２時間かけ続けた後、回路テープを確認したところ、端部の波うちやエンボスの跡（突起凸部の跡）といった不具合の発生は認められなかった。
【００４３】
〔実施例２〕
厚さ１８８μｍのポリエーテルイミドフィルム（住友ベークライト株式会社製スミライトＦＳ１４５０、ガラス転移温度２２７℃）を１２５mm幅にスリットして、ポリエーテルイミドからなるプラスチックテープを準備した。次に送り装置と、突起形成のための金型プレスを用いて、図５（ａ）（ｂ）に示される高さｈ＝１mm、下底が直径Ｄ＝５ｍｍのナベ形状の突起を図５（ａ）に示されるように間隔ｄ＝１２mmで規則的に全長に亘って形成した。その後、突起の凹部にエポキシ系樹脂（サンユレック株式会社製サンユレジンＧＲＳ８１７、硬化後のガラス転移温度１１２℃）を充填し、１６０℃に設定された硬化炉に１分間投入し、樹脂を硬化させて図１（ａ）（ｂ）に示すスペーサテープを得た。
【００４４】
次に、実施例１と同様に回路テープと重ね合わせて、２００ｇの加重をかけたが、端部の波うちやエンボスの跡（突起凸部の跡）といった不具合の発生は認められなかった。
【００４５】
〔実施例３〕
厚さ２００μｍのフィラー添加ポリエーテルイミドフィルム（住友ベークライト株式会社製スミライトＦＳ１５５０、ガラス転移温度２００℃）を１５８mm幅にスリットして、ポリエーテルイミドからなるプラスチックテープを準備した。次に送り装置と、突起形成のための金型プレスを用いて、図５（ａ）（ｂ）に示される高さｈ＝１．５ｍｍ、下底が直径Ｄ＝５ｍｍのナベ形状の突起を図５（ａ）に示されるように間隔ｄ＝１２ｍｍで規則的に全長に亘って形成した。その後、突起の凹部にエポキシ系樹脂（サンユレック株式会社製サンユレジンＧＲＳ８１７、硬化後のガラス転移温度１１２℃）を充填し、１６０℃に設定された硬化炉に１分間投入し、樹脂を硬化させて図１（ａ）（ｂ）に示すスペーサテープを得た。
【００４６】
次に、実施例１と同様に回路テープと重ね合わせて、２００ｇの加重をかけたが、端部の波うちやエンボスの跡（突起凸部の跡）といった不具合の発生は認められなかった。
【００４７】
〔比較例１〕
厚さ１２５μｍのポリイミドフィルム（宇部興産株式会社製ユーピレックスＲＮ、ガラス転移温度２８５℃）を１５６ｍｍ幅にスリットして、ポリイミドのテープを準備した。次に送り装置と、突起形成のための金型プレス装置を用いて、ポリイミドのテープに図６（ａ）に示される高さｈ＝２ｍｍ、下底が直径Ｄ＝５ｍｍの半球形の突起を、図６（ａ）に示されるように間隔ｄ＝１２ｍｍで全長に亘って形成しスペーサテープを得た。
【００４８】
次に実施例１と同様に、得られたスペーサテープと回路テープを重ね合わせて、２００ｇの加重をかけたところ、スペーサテープの凸部が凹部に入り込んだ事が原因と思われる回路テープエッジでの波打ちが発生した。
【図面の簡単な説明】
【００４９】
【図１】図１（ａ）は、２列の連続した突起２が設けられている本発明スペーサテープの一例を示す平面図である。図１（ｂ）は、同（ａ）のＩ−Ｉ線に沿う縦断面図である。
【図２】図２は、３列の突起が設けられているスペーサテープの一例を示す平面図である。
【図３】図３は、本発明のスペーサテープと回路テープが共巻きされた状態の一例を示す説明図である。
【図４】図４（ａ）は、突起がスペーサテープの両端部を含むように設けられている一例を示す平面図である。図４（ｂ）は側面図である。
【図５】図５（ａ）は、ナベ形の突起が形成されたプラスチックフィルムの一例を示す説明図である。図５（ｂ）は、ナベ形の突起が形成された部分の凹部に樹脂が充填されたスペーサテープの一例を示す説明図である。
【図６】図６（ａ）は、半球形の突起が形成されたプラスチックフィルムの一例を示す説明図である。図６（ｂ）は、半球形の突起が形成された部分の凹部に樹脂が充填されたスペーサテープの一例を示す説明図である。
【図７】図７（ａ）は、従来のスペーサテープの平面図である。図７（ｂ）は、同（ａ）のＶＩＩ−ＶＩＩ線に沿う縦断面図である。
【符号の説明】
【００５０】
１      本発明のスペーサテープ
２      突起
２ａ    凸部
２ｂ    凹部
３      充填された樹脂
４      プラスチックフィルム
５      回路テープ
６      従来のスペーサテープ
７      突起
７ｂ    凹部
８      プラスチックフィルム
Ａ、Ｂ、Ｃ      突起の列
ａ       連続した突起が長さ方向に設けられている面
ｂ      連続した突起が長さ方向に設けられていない面
【図１】
2007158264.tif 000003
【図２】
2007158264.tif 000004
【図３】
2007158264.tif 000005
【図４】
2007158264.tif 000006
【図５】
2007158264.tif 000007
【図６】
2007158264.tif 000008
【図７】
2007158264.tif 000009